Brevet FR3069240A1 (20190125)

REVENDICATIONS1. Vitrocéramique blanche, opalescente ou opaque, du type aluminosilicate de lithium (LAS), contenant une solution solide de spodumène-p comme phase cristalline principale, dont la composition, exempte, à l'exception de traces inévitables, d'oxyde d'arsenic et d'oxyde d'antimoine, renferme, exprimée en pourcentages en masse d'oxydes : 60 à 70 % de Si02, 18 à 23 % d'Al203, 3,0 à 4,3 % de Li20, 0 à 2 °A) de MgO, 1 à 4 % de ZnO, 0 à 4 °h de BaO, 0 à 4 % de Sr0, 0 à 2 % de CaO, 1,3 à 1,75% de TiO2, 1 à 2 °A) de Zr02, 0,05 à 0,6 % de Sn02, 0 à 2 % de Na20, 0 à 2 % de K20, 0 à 2 % de P205, 0 à 2 °A) de B203, avec Na20 + K20 + BaO + Sr0 + CaO\n<CLM>\1\tVitrocéramique selon la revendication 1, dont la composition renferme une teneur en Zr02 supérieure ou égale à 1,5 11/0, avantageusement comprise entre 1,5 °A) et 1,9 %.\n<CLM>\1\tVitrocéramique selon l'une des revendications 1 ou 2, dont la composition renferme : Na20 : 0 - 1, K20 : 0 - 1, avec Na20 + K20 + BaO + Sr0 + CaO 5 % et Na20 + K20 1,5 °h. 40\n<CLM>\1\tVitrocéramique selon l'une quelconque des revendications 1 à 3, dont la composition renferme : Na20 : 0 - 1, K20 : 0 - 1, avec Na20 + K20 + BaO + Sr() + CaO 5 °h et Na20 + K20 1 °h. 5\n<CLM>\1\tVitrocéramique selon l'une quelconque des revendications 1 à 4, dont la composition renferme une teneur en A1203 supérieure à 20 %.\n<CLM>\1\tVitrocéramique selon la revendication 5, dont la composition renferme une teneur en MgO inférieure ou égale à 1,2 %. 10\n<CLM>\1\tVitrocéramique selon l'une quelconque des revendications 1 à 6, dont la composition renferme une teneur en BaO + Sr0 inférieure ou égale à 1,5 % et une teneur en CaO supérieure ou égale à 0,5 % ; dont avantageusement, la composition, exempte, à l'exception de traces 15 inévitables, de Sr0, renferme une teneur en BaO inférieure ou égale à 1,5 % et une teneur en CaO supérieure ou égale à 0,5 °h.\n<CLM>\1\tVitrocéramique selon l'une quelconque des revendications 5 à 7, dont la composition est exempte, à l'exception de traces inévitables, de P205 ou 20 de B203, avantageusement de P205 et de B203.\n<CLM>\1\tVitrocéramique selon l'une quelconque des revendications 1 ou 4, dont la composition renferme une teneur en A1203 inférieure ou égale à 20 °/0. 25\n<CLM>\1\tVitrocéramique selon la revendication 9, dont la composition renferme une teneur en MgO supérieure à 1,2 °/0.\n<CLM>\1\tVitrocéramique selon la revendication 9 ou 10, dont la composition renferme : 30 0 à 1,5 % de BaO, 0 à 1,5 % de Sr0, 0 à 1 % de Na20 0 à 1 % de K20,\n<CLM>\1\tArticle constitué, au moins en partie, d'une vitrocéramique selon l'une quelconque des revendications 1 à 11, consistant notamment en une plaque de cuisson, un plan de travail, un ustensile de cuisson, une sole de four à micro-ondes ou un support pour traitement thermique. 10\n<CLM>\1\tVerre d'aluminosilicate de lithium, précurseur d'une vitrocéramique selon l'une quelconque des revendications 1 à 11, dont la composition permet d'obtenir une vitrocéramique selon l'une quelconque des revendications 1 à\n<CLM>\1\t15\n<CLM>\1\tVerre selon la revendication 13, présentant une viscosité de 30 Pa.s à moins de 1660°C (T@3opa.s\n<CLM>\1\tProcédé d'élaboration d'un article selon la revendication 12, en une 20 vitrocéramique selon l'une quelconque des revendications 1 à 11, comprenant successivement : - la fusion d'une charge de matières premières vitrifiable, suivie de l'affinage du verre fondu obtenu ; - le refroidissement du verre fondu affiné obtenu et, simultanément, sa 25 mise en forme à la forme désirée pour l'article visé ; - un traitement thermique de cérarnisation dudit verre mis en forme, traitement thermique qui comprend une première étape de nucléation et une seconde étape de croissance des cristaux ; caractérisé en ce que ladite charge a une composition qui permet d'obtenir 30 une vitrocéramique présentant la composition massique énoncée selon l'une quelconque des revendications 1 à 9 ; et en ce que ledit traitement thermique de céramisation comprend une seconde étape de croissance des cristaux au moins en partie mise en oeuvre à une température de plus de 1 000°C.